ЛИСТ ОБЪЕМНОЙ ГОЛОГРАММЫ ДЛЯ ВСТРАИВАНИЯ, БУМАГА ДЛЯ ПРЕДОТВРАЩЕНИЯ ПОДДЕЛОК И КАРТА
SHEET OF VOLUME HOLOGRAM FOR EMBEDDING, PAPER FOR FORGERY PREVENTION AND MAP

Область техники
Настоящее изобретение относится к листу объемной голограммы для встраивания, применяемому в таких приложениях, как бумага и карта для предотвращения подделок.
Уровень техники
Голография представляет собой технологию, в которой волновой фронт светового пучка объекта записывается в форме интерференционных полос на светочувствительный материал посредством интерференции двух световых пучков с одной и той же длиной волны (объектный световой пучок и опорный световой пучок), чтобы получить явление дифракции посредством интерференционных полос, когда световой пучок, имеющий ту же длину волны, что и опорный световой пучок, во время записи интерференционных полос направляется для воспроизведения такого же волнового фронта, который имел исходный объектный световой пучок. Поскольку такая голограмма имеет такие преимущества, как прекрасный внешний вид и сложность получения копий, она часто используется в приложениях обеспечения безопасности и т.п. В частности, в области пластиковых карт, представленных кредитными картами и картами для выдачи наличных, карты с голограммами широко использовались в основном для предотвращения копирования и предоставления улучшенного дизайна.
Голограммы могут быть квалифицированы на несколько групп согласно форме записи интерференционных полос. Представителями групп являются голограмма с поверхностным рельефом и объемная голограмма. В данном случае голограмма с поверхностным рельефом включает в себя голографическое изображение, записанное посредством формирования детального шероховатого рисунка на поверхности голографического слоя. С другой стороны, объемная голограмма включает в себя голографическое изображение, записанное посредством трехмерного представления интерференционных полос в направлении толщины, сгенерированных посредством интерференции света в форме полос с различными показателями преломления. Среди этих голограмм, поскольку объемная голограмма включает в себя голографическое изображение, записанное посредством разности показателей преломления материалов, она имеет преимущество в том, что ее копирование является сложным по сравнению с рельефной голограммой, поэтому можно ожидать ее применения в таких приложениях, как средства предотвращения подделок ценных бумаг и карт.
Известно множество примеров применения голограмм в качестве средств предотвращения подделок или средств улучшения дизайна. В качестве примера представлена нитевидная голограмма, используемая в различных бумажных носителях.
Нитевидная голограмма формируется на части бумажного носителя с целью предотвращения подделки бумажного носителя с имущественной ценностью, такого как ценные бумаги. Поскольку такая нитевидная голограмма формируется только на части бумажного носителя, то для бумажного носителя может быть обеспечен эффект хорошей защиты от подделки и хорошие характеристики дизайна, и голограммы с поверхностным рельефом широко используются в настоящее время в различных бумажных носителях. Кроме того, предотвращение подделок может быть улучшено путем использования в качестве голограммы объемной голограммы.
Бумажный носитель со сформированной нитевидной голограммой производится, как правило, путем нанесения листа голограммы для нити на бумажный носитель во время создания бумажного носителя. Здесь, на этапе нанесения листа голограммы для нити на бумажный носитель (далее в настоящем документе он может называться этапом нанесения), поскольку лист голограммы для нити обычно наносится на бумажный носитель посредством механического растяжения в условиях нагрева, в целях возможности выдерживания им этапа нанесения, лист голограммы для нити должен обладать высокой механической прочностью в отношении напряжения растяжения или напряжения сдвига в условиях нагрева, то есть должен обладать высоким механическим сопротивлением в отношении механического напряжения, такого как напряжение растяжения и напряжение сдвига.
Здесь, в патентной литературе 1 излагается методика обеспечения высокой прочности в условиях нагревания посредством создания конфигурации слоев листа объемной голограммы для нити в форме первого защитного слоя/слоя объемной голограммы/второго защитного слоя в качестве листа голограммы для нити объемной голограммы. Однако несмотря на то, что объемная голограмма для нитевого листа в патентной литературе 1 до некоторой степени обладает сопротивлением в отношении механического напряжения, такого как напряжение растяжения и напряжение сдвига, в условиях нагревания, поскольку толщина пленки является большой по причине необходимости использования двух слоев защитного слоя, бумажный носитель с нанесенным листом объемной голограммы для нити имеет шероховатость на поверхности, то существует проблема в том, что вряд ли может быть получен бумажный носитель с гладкой поверхностью.
Следовательно, существует потребность в тонкопленочном листе объемной голограммы для нити с отличным сопротивлением в отношении механического напряжения, такого как напряжение растяжения и напряжение сдвига, в условиях нагревания.
Кроме того, в качестве другого примера применения голограммы в качестве средства предотвращения подделок или средства улучшения характеристик дизайна, известна карта с голограммой.
В качестве способа предоставления голограммы для карты могут быть представлены, например, способ прикрепления голографической печати, способ переноса голограммы с пленки для переноса голограммы и способ встраивания голограммы на носитель карты, чтобы она была видна снаружи.
Несмотря на то, что способ прикрепления голографической печати и способ переноса голограммы являются простыми, существует опасность того, что голограмма будет снята и использована для другой цели. В частности, объемная голограмма обычно имеет тенденцию быть толще, чем голограмма с поверхностным рельефом, из-за ее свойств записи голографического изображения посредством трехмерного расположения разности показателей преломления. Таким образом, на поверхности карты может сформироваться разность уровней из-за толщины объемной голограммы, что ухудшает характеристики дизайна и облегчает подделку путем снятия голограммы.
С другой стороны, в случае способа встраивания голограммы в носитель карты, подделка может быть предотвращена, поскольку снять голограмму будет сложно. Например, в патентной литературе 2 раскрыта карта с голограммой, размещенной между сердцевинным слоем и верхним слоем. В соответствии с такой картой, поскольку верхний слой толще, чем голограмма, то проблема, происходящая из разности уровней из-за толщины объемной голограммы, может быть смягчена.
Во время встраивания голограммы в носитель карты, например, как упомянуто в патентной литературе 2, сердцевинный слой и верхний слой с размещенной на них голограммой наслаиваются и интегрируются посредством пресс-ламинатора в условиях нагревания. В этот момент в случае, если у голограммы слой голограммы сформирован на подложке, то возникает проблема, заключающаяся в том, что воздух, охваченный голограммой, выходит наружу и формирует пузырьки между подложкой и слоем голограммы во время работы теплового пресса и вызывает вздутие слоя голограммы. Кроме того, проблема также заключается в том, что подложка и слой голограммы смещаются в процессе работы теплового пресса. Следовательно, для того, чтобы выдержать данный этап, голограмма должна обладать высокой устойчивостью в отношении механического напряжения, такого как напряжение сжатия в условиях нагрева.
Как упоминалось ранее, желательно, чтобы лист голограммы для встраивания, используемый в случае нанесения на бумажный носитель или встраивания в носитель карты, обладал высокой устойчивостью в отношении механического напряжения в предварительно определенных условиях нагревания.
Список ссылок
Патентная литература
Патентная литература 1: Первоначальная публикация заявки на патент Японии (JP-A) No. 2007-108253
Патентная литература 2: JP-A No. 2002-307879
Сущность изобретения
Техническая проблема
Настоящее изобретение было разработано с учетом упомянутых выше обстоятельств, и его основной целью является обеспечение тонкого листа объемной голограммы для встраивания, достаточно устойчивой к механическому напряжению даже во время обработки в условиях нагревания, а также бумага и карта для предотвращения подделок, использующие такой лист.
Решение проблемы
В целях получения тонкого листа объемной голограммы для нити, предназначенной для нанесения на бумажный носитель в условиях нагревания, в соответствии с описанным выше, изобретатели настоящего изобретения попытались обеспечить устойчивость к достаточному механическому напряжению, такому как напряжение растяжения и напряжение сдвига, в момент обработки в условиях нагревания, в соответствии с описанным выше, для листа объемной голограммы, имеющего конфигурацию слоев в виде слоя объемной голограммы и подложки, расположенной только на одной боковой поверхности слоя объемной голограммы. Кроме того, в целях получения тонкого листа объемной голограммы для карты, предназначенного для встраивания в носитель карты в условиях нагревания, как упоминалось выше, изобретатели настоящего изобретения попытались обеспечить достаточную устойчивость к механическому напряжению, такому как напряжение сжатия, для листа объемной голограммы во время обработки в условиях нагревания, как описано выше. Затем, в результате детального изучения ими было обнаружено, что достаточная устойчивость к механическому напряжению, такому как напряжение, включающее в себя напряжение растяжения, напряжение сдвига и напряжение сжатия, может быть реализована во время обработки даже в условиях нагревания, в соответствии с описанным выше, путем обеспечения сопротивления отслаиванию слоя объемной голограммы и подложки на уровне 25 гс/25 мм или более, что завершает настоящее изобретение.
Таким образом, настоящее изобретение обеспечивает лист объемной голограммы для встраивания, включающий в себя: слой объемной голограммы и подложку, размещенную только на одной боковой поверхности слоя объемной голограммы с использованием склеивающих средств, при этом сопротивление отслаиванию слоя объемной голограммы и подложки составляет 25 гс/25 мм или более.
В соответствии с настоящим изобретением, поскольку сопротивление отслаиванию слоя объемной голограммы и подложки составляет 25 гс/25 мм или более, то во время производства бумаги для предотвращения подделок, карты и т.п. с использованием листа объемной голограммы для встраивания в условиях нагревания, лист объемной голограммы для встраивания может быть предоставлен с устойчивостью к механическому напряжению, такому как напряжение растяжения, напряжение сдвига и напряжение сжатия, до той степени, чтобы не возникали проблемы, включающие в себя отслаивание слоя объемной голограммы, образование пузырьков между слоем объемной голограммы и подложкой и смещение слоя объемной голограммы и подложки. Кроме того, поскольку лист объемной голограммы для встраивания может быть предоставлен в форме тонкой пленки, то даже в случае его нанесения на бумажный носитель на этапе нанесения или в случае его встраивания в носитель карты поверхность бумажного носителя или карты может быть гладкой.
В настоящем изобретении является предпочтительным, чтобы основной компонент смолистого материала, используемого в слое объемной голограммы, представлял собой акриловый смолистый материал, и подложка была сделана из полиэфирной смолы. Поскольку используется слой объемной голограммы, содержащий смолистый материал в качестве основного компонента, и подложка, сделанная из смолы, то во время производства бумаги для предотвращения подделок, карты и т.п. в условиях нагревания может быть обеспечена предпочтительная механическая прочность в отношении напряжения, такого как напряжение растяжения, напряжение сдвига и напряжение сжатия.
В настоящем изобретении является предпочтительным, чтобы склеивающее средство представляло собой склеивающий слой, а клейкое соединение, используемое в склеивающем слое, представляло собой отверждаемое клейкое соединение. Поскольку отверждаемое клейкое соединение используется в склеивающем слое, то во время производства бумаги для предотвращения подделок, карты и т.п. в условиях нагревания лист объемной голограммы для встраивания по настоящему изобретению предоставляется с предпочтительной устойчивостью в отношении механического напряжения, такого как напряжение растяжения, напряжение сдвига и напряжение сжатия.
В настоящем изобретении является предпочтительным, чтобы склеивающее средство представляло собой простой процесс склеивания, а простой процесс склеивания представлял собой химический процесс с использованием грунтовочного агента. Поскольку проводится химический процесс с использованием грунтовочного агента, то лист объемной голограммы для встраивания по настоящему изобретению предоставляется с предпочтительной устойчивостью в отношении механического напряжения, такого как напряжение растяжения, напряжение сдвига и напряжение сжатия во время производства бумаги для предотвращения подделок, карты и т.п. в условиях нагревания.
Предпочтительно, чтобы лист объемной голограммы для встраивания по настоящему изобретению представлял собой лист объемной голограммы для нити. В соответствии с настоящим изобретением, поскольку сопротивление отслаиванию слоя объемной голограммы и подложки составляет 25 гс/25 мм или более, то во время производства листа для предотвращения подделок и т.п. с использованием листа объемной голограммы для нити в условиях нагревания может быть предоставлен лист объемной голограммы для нити, обладающий механической прочностью в отношении напряжения растяжения и напряжения сдвига до той степени, чтобы проблема отслаивания слоя объемной голограммы и т.п. не возникала. Кроме того, поскольку лист объемной голограммы для нити может представлять собой тонкую пленку, поверхность бумажного носителя может быть сделана гладкой даже в случае нанесения на бумажный носитель на этапе нанесения.
Кроме того, также является предпочтительным, чтобы лист объемной голограммы для встраивания по настоящему изобретению представлял собой лист объемной голограммы для карты. В соответствии с настоящим изобретением, поскольку сопротивление отслаиванию слоя объемной голограммы и подложки составляет 25 гс/25 мм или более, то во время производства карты с использованием листа объемной голограммы для карты в условиях нагревания может быть предоставлен лист объемной голограммы для карты, имеющий устойчивость в отношении механического напряжения, такого как напряжение сжатия, до той степени, чтобы не возникали проблемы, такие как образование пузырьков между слоем объемной голограммы и подложкой и смещение слоя объемной голограммы относительно подложки.
Настоящее изобретение предоставляет бумагу для предотвращения подделок, в которой используется вышеуказанный лист объемной голограммы для встраивания.
Кроме того, настоящее изобретение предоставляет карту, в которой вышеуказанный лист объемной голограммы для встраивания расположен между двумя листами.
В соответствии с настоящим изобретением, поскольку используется лист объемной голограммы для встраивания, то не появляется проблем во время производства, и может быть достигнуто высокоэффективное предотвращение подделок.
Полезные эффекты изобретения
В настоящем изобретении, поскольку сопротивление отслаиванию слоя объемной голограммы и подложки составляет 25 гс/25 мм или более, то может быть предоставлен тонкий лист объемной голограммы для встраивания с достаточной устойчивостью в отношении механического напряжения, такого как напряжение растяжения, напряжение сдвига и напряжение сжатия, даже во время обработки в условиях нагревания.
Краткое описание чертежей
Фиг. 1 представляет собой схематический вид в поперечном сечении, показывающий вариант осуществления листа объемной голограммы для встраивания по настоящему изобретению.
Фиг. 2 представляет собой схематический вид в поперечном сечении, показывающий другой вариант осуществления листа объемной голограммы для встраивания по настоящему изобретению.
Фиг. 3 представляет собой схематический вид в поперечном сечении, показывающий еще один вариант осуществления листа объемной голограммы для встраивания по настоящему изобретению.
Фиг. 4 представляет собой схематический вид в поперечном сечении, показывающий еще один вариант осуществления листа объемной голограммы для встраивания по настоящему изобретению.
Фиг. 5A-5C представляют собой схематические диаграммы, показывающие вариант осуществления карты по настоящему изобретению.
Фиг. 6 представляет собой схематический вид в поперечном сечении, показывающий другой вариант осуществления карты по настоящему изобретению.
Описание вариантов осуществления
Ниже будет приведено описание листа объемной голограммы для встраивания, бумаги для предотвращения подделок и карты по настоящему изобретению, соответственно.
A. Лист объемной голограммы для встраивания
Лист объемной голограммы для встраивания по настоящему изобретению включает в себя слой объемной голограммы и подложку, размещенную только на одной боковой поверхности слоя объемной голограммы с использованием склеивающего средства, и отличается тем, что сопротивление отслаиванию слоя объемной голограммы и подложки составляет 25 гс/25 мм или более.
Сопротивление отслаиванию в настоящем изобретении представляет собой значение, измеренное на основании 180 градусного испытания на отслаивание согласно JIS Z0237. В качестве прибора для испытания на растяжение может быть использована, например, установка для испытания материалов типа Instron 5565™. Испытуемый образец приготовляется путем обрезания листа голограммы на 25 мм в ширину и 150 мм в длину, прикрепления двусторонней клейкой ленты того же размера на боковую сторону слоя объемной голограммы и дальнейшего его закрепления на пластине SUS, чтобы он был зафиксирован для отслаивания пленки подложки со скоростью 300 мм в минуту для измерения силы растяжения (гс) в структуре, при этом операция отслаивания проводится непрерывно с сопротивлением отслаиванию, соответствующим ширине 25 мм. Кроме того, для образца, имеющего ширину меньше 25 мм, при этом имеющего ширину "a" мм, значение, полученное путем умножения сопротивления отслаиванию, измеренного таким же образом, для ширины "a" мм на 25/a, считается сопротивлением отслаиванию для ширины 25 мм.
Далее лист объемной голограммы для встраивания по настоящему изобретению будет описан со ссылкой на чертежи. Фиг. 1 представляет собой схематический вид в поперечном сечении, показывающий вариант осуществления листа объемной голограммы для встраивания по настоящему изобретению. Как показано на фиг. 1, лист 10 объемной голограммы для встраивания по настоящему изобретению включает в себя слой 1 объемной голограммы и подложку 2, размещенную только на одной боковой поверхности слоя 1 объемной голограммы с использованием склеивающего слоя 3.
Кроме того, в настоящем изобретении слой 1 объемной голограммы и подложка 2 могут быть связаны и размещены посредством применения простого процесса склеивания "a" к поверхности подложки 2, как показано на фиг. 2, вместо использования склеивающего слоя 3 в качестве склеивающего средства, как показано на фиг. 1. Кроме того, в случае использования склеивающего слоя 3 или простого процесса склеивания "a" в качестве склеивающего средства, настоящее изобретение отличается тем, что сопротивление отслаиванию слоя 1 объемной голограммы и подложки 2 составляет 25 гс/25 мм или более.
Здесь, во время производства бумаги для предотвращения подделок и т.п. с использованием листа объемной голограммы для встраивания (лист объемной голограммы для нити), поскольку лист объемной голограммы для нити наносится на бумажный носитель посредством механического растяжения в условиях нагревания, устойчивость в отношении механического напряжения, такого как напряжение растяжения и напряжение сдвига, в условиях нагревания является обязательной до такой степени, чтобы лист мог выдержать обработку. В соответствии с обычно предлагаемым листом объемной голограммы для нити, имеющим конфигурацию слоев из первого защитного слоя/слоя объемной голограммы/второго защитного слоя, может быть до некоторой степени обеспечена устойчивость в отношении механического напряжения, такого как напряжение растяжения и напряжение сдвига в условиях нагревания. Однако, поскольку толщина пленки является большой по причине необходимости наличия двух защитных слоев, бумажный носитель с нанесенным листом объемной голограммы для нити имеет неровность на поверхности, поэтому возникает проблема, заключающаяся в том, что вряд ли можно получить бумажный носитель с гладкой поверхностью.
Кроме того, во время встраивания листа объемной голограммы для встраивания (листа объемной голограммы для карты) в носитель карты, поскольку носитель карты и лист объемной голограммы подвергаются давлению в условиях нагревания, требуется, чтобы лист объемной голограммы имел устойчивость в отношении механического напряжения, такого как напряжение сжатия, в условиях нагревания до такой степени, чтобы он мог выдержать такой процесс.
Как было упомянуто ранее, желательно, чтобы лист объемной голограммы для встраивания, такой как лист объемной голограммы для нити и лист объемной голограммы для карты, обладал высокой устойчивостью в отношении механического напряжения в условиях нагревания.
Далее изобретатели настоящего изобретения попытались использовать лист объемной голограммы, имеющий конфигурацию слоев из слоя объемной голограммы и подложки, размещенной только на одной боковой поверхности слоя объемной голограммы, для листа объемной голограммы для нити или листа объемной голограммы для карты.
Однако было известно, что в случае, когда упомянутый выше лист объемной голограммы, имеющий конфигурацию слоев, действительно наносился на бумажный носитель, лист объемной голограммы не обладал устойчивостью в отношении механического напряжения, такого как напряжение растяжения и напряжение сдвига в условиях нагревания, до такой степени, чтобы он мог выдержать процесс, из-за отслоения слоя объемной голограммы с листа объемной голограммы или отслоения слоя объемной голограммы. В результате тщательного обсуждения, проведенного изобретателями настоящего изобретения с целью решения проблемы, было обнаружено, что при сопротивлении отслаиванию 25 гс/25 мм или более слоя объемной голограммы и подложки листа объемной голограммы, имеющего слоистую конфигурацию, в описанном выше способе измерения сопротивления отслаиванию, проблемы отслаивания слоя объемной голограммы и им подобные не возникали в случае производства бумаги для предотвращения подделок и т.п. с использованием листа объемной голограммы, имеющего слоистую конфигурацию, в условиях нагревания.
Кроме того, в случае реального встраивания листа объемной голограммы, имеющего слоистую конфигурацию, в носитель карты, было выяснено, что слой объемной голограммы отслаивается с листа объемной голограммы по причине образования пузырьков между подложкой и слоем голограммы, что подложка и слой голограммы смещаются и что лист объемной голограммы не обладает устойчивостью в отношении механического напряжения, такого как напряжение сжатия, в условиях нагревания в достаточной степени для того, чтобы он мог выдержать процесс по причине образования пузырьков и смещения подложки и слоя голограммы. В результате тщательного обсуждения, проведенного изобретателями настоящего изобретения с целью решения проблемы, было обнаружено, что проблемы образования пузырьков между подложкой и слоем объемной голограммы, смещения подложки и слоя объемной голограммы и т.п. не возникают даже в случае изготовления карты с использованием листа объемной голограммы, имеющего слоистую конфигурацию, в условиях нагревания, если сопротивление отслаиванию слоя объемной голограммы и подложки листа объемной голограммы, имеющего слоистую конфигурацию, составляет 25 гс/25 мм или более при измерении в соответствии с упомянутым выше способом измерения сопротивления отслаиванию.
На основании этих результатов исследований изобретатели настоящего изобретения выполнили настоящее изобретение.
В соответствии с настоящим изобретением, поскольку сопротивление отслаиванию слоя объемной голограммы и подложки составляет 25 гс/25 мм или более, даже с конфигурацией, в которой подложка размещается с использованием склеивающего средства только на одной стороне слоя объемной голограммы, во время производства бумаги для предотвращения подделок и т.п. с использованием листа объемной голограммы для встраивания (лист объемной голограммы для нити) может быть предоставлен лист объемной голограммы для встраивания (лист объемной голограммы для нити), имеющий устойчивость в отношении механического напряжения, такого как напряжение растяжения и напряжение сдвига, в условиях нагревания до такой степени, чтобы не возникали проблемы отслаивания слоя объемной голограммы и т.п.
Кроме того, поскольку лист объемной голограммы для встраивания (лист объемной голограммы для нити) по настоящему изобретению имеет конфигурацию с подложкой, размещенной, с использованием склеивающего средства, только на одной стороне слоя объемной голограммы, то лист объемной голограммы для встраивания (лист объемной голограммы для нити) может быть представлен в форме тонкой пленки, и, следовательно, поверхность бумажного носителя может быть сделана гладкой в случае нанесения листа на бумажный носитель на этапе нанесения.
Кроме того, в соответствии с настоящим изобретением, поскольку сопротивление отслаиванию слоя объемной голограммы и подложки составляет 25 гс/25 мм или более, даже с конфигурацией, при которой подложка размещается с использованием склеивающего средства только на одной стороне слоя объемной голограммы, во время производства карты с использованием листа объемной голограммы для встраивания может быть предоставлен лист объемной голограммы для встраивания, имеющий устойчивость в отношении механического напряжения, такого как напряжение сжатия, в условиях нагревания до такой степени, чтобы проблемы образования пузырьков между слоем объемной голограммы и подложкой, а также смещения слоя объемной голограммы и подложки, не возникали.
Кроме того, поскольку лист объемной голограммы для встраивания по настоящему изобретению имеет конфигурацию с подложкой, размещенной с использованием склеивающего средства только на одной стороне поверхности слоя объемной голограммы, то лист объемной голограммы для встраивания может быть представлен в форме тонкой пленки, в результате чего поверхность карты может быть сделана гладкой в случае встраивания листа в носитель карты.
Здесь "лист объемной голограммы для встраивания" в настоящем изобретении означает лист объемной голограммы, используемый в случае встраивания голограммы в носитель. Примеры включают в себя лист объемной голограммы для нити, используемый в случае нанесения голограммы на бумажный носитель, и лист объемной голограммы для карты, используемый в случае встраивания голограммы в пластиковый носитель карты.
"Механическая прочность в отношении напряжения растяжения и напряжения сдвига в условиях нагревания" в настоящем изобретении означает такую прочность, что и подложка, и слой объемной голограммы листа объемной голограммы для нити не вызывает разрыва и т.п. вследствие напряжения растяжения или напряжения сдвига, применяемого во время нанесения листа объемной голограммы для встраивания (лист объемной голограммы для нити) по настоящему изобретению на бумажный носитель. В настоящем изобретении обладать "механической прочностью в отношении напряжения растяжения или напряжения сдвига в условиях нагревания" означает обладание "устойчивостью в отношении механического напряжения, такого как напряжение растяжения и напряжение сдвига, в условиях нагревания".
"Устойчивость в отношении механического напряжения, такого как напряжение растяжения и напряжение сдвига, в условиях нагревания" означает, что отслаивание не создается между подложкой и слоем объемной голограммы листа объемной голограммы для нити, в результате чего не формируется разрыв, истирание или складки слоев и т.п., полученных из них, в результате приложения напряжения растяжения или напряжения сдвига во время нанесения листа объемной голограммы для встраивания (лист объемной голограммы для нити) по настоящему изобретению на бумажный носитель.
Кроме того, "устойчивость в отношении механического напряжения, такого как напряжение сжатия, в условиях нагревания" в настоящем изобретении означает свойство, заключающееся в том, что пузырьки между слоем объемной голограммы и подложкой не образуются, и не происходит смещения слоя объемной голограммы и подложки и т.п. вследствие напряжения сжатия, прилагаемого во время встраивания листа объемной голограммы для встраивания (листа объемной голограммы для карты) по настоящему изобретению в носитель карты.
Далее, "устойчивость в отношении механического напряжения, такого как напряжение растяжения и напряжение сдвига" и "устойчивость в отношении механического напряжения, такого как напряжение сжатия" может называться просто устойчивостью в отношении механического напряжения.
"Условия нагревания" конкретно означает условия нагревания во время нанесения листа объемной голограммы для встраивания (листа объемной голограммы для нити) по настоящему изобретению на бумажный носитель и условия нагревания во время встраивания листа объемной голограммы для встраивания по настоящему изобретению в носитель карты. Условия нагревания во время нанесения листа объемной голограммы для встраивания на бумажный носитель конкретно представляют собой условия нагревания в диапазоне от 90°C до 110°C. Кроме того, условия нагревания во время нанесения листа объемной голограммы для встраивания на носитель карты конкретно представляют собой условия нагревания в диапазоне от 120°C до 180°C.
Кроме того, в настоящем изобретении было обнаружено, что условие обеспечения достаточной устойчивости в отношении механического напряжения во время обработки в условиях нагревания листа объемной голограммы для встраивания соответствует сопротивлению отслаивания 25 гс/25 мм или более слоя объемной голограммы и подложки. Путем использования данного условия также могут быть достигнуты результаты эффективного выполнения дизайна до производства листа объемной голограммы для встраивания и проверки после производства.
Конкретнее, в случае производства листа объемной голограммы для встраивания, оно может быть проведено в условиях настройки состава материалов, используемых для каждого элемента, разработки комбинации элементов и т.п., чтобы сопротивление отслаиванию слоя объемной голограммы и подложки находилось в вышеупомянутом диапазоне.
Кроме того, произведенный лист объемной голограммы для встраивания может подвергаться проверке сопротивления отслаиванию слоя объемной голограммы и подложки для того, чтобы узнать, может ли он быть использован или нет.
Далее будут объясняться конфигурации, используемые в листе объемной голограммы для встраивания по настоящему изобретению, соответственно.
1. Слой объемной голограммы
Сначала будет описан слой объемной голограммы в настоящем изобретении. Слой объемной голограммы, используемый в настоящем изобретении, имеет функцию записи разности показателей преломления по принципу объемной голограммы и, посредством этого, реализации оптического изображения.
Кроме того, слой объемной голограммы, используемый в настоящем изобретении, имеет конфигурацию с подложкой, размещенной на одной из боковых поверхностей с использованием склеивающего средства.
(1) Материалы компонентов
Сначала будут описаны материалы компонентов для слоя объемной голограммы в настоящем изобретении.
Материалы для предоставления слоя объемной голограммы, используемого в настоящем изобретении, конкретно не ограничиваются при условии, что на них может быть записана объемная голограмма, подложка может быть размещена только на одной боковой поверхности слоя объемной голограммы с использованием склеивающего средства, и сопротивление отслаиванию слоя объемной голограммы и подложки может иметь заранее определенное значение, чтобы материал, используемый для обычного слоя объемной голограммы, было необязательно использовать. В качестве такого материала могут быть представлены, например, известные материалы для записи объемных голограмм, такие как материал из соли серебра, желатиновая эмульсия бихромной кислоты, фотополимеризуемая смола и фотохимически сшиваемая смола. В частности, в настоящем изобретении может быть предпочтительно использован (a) первый фоточувствительный материал, содержащий смолистый материал, фотополимеризуемое соединение, инициатор фотополимеризации и чувствительный пигмент, или (b) второй фоточувствительный материал, содержащий катионно-полимеризуемое соединение, радикально полимеризуемое соединение, инициатор радикальной фотополимеризации и инициатор катионной фотополимеризации.
Далее будут последовательно описаны первый фоточувствительный материал и второй фоточувствительный материал.
(a) Первый фоточувствительный материал
Сначала будет описываться первый фоточувствительный материал. Как было описано выше, первый фоточувствительный материал включает в себя смолистый материал, фотополимеризуемое соединение, инициатор фотополимеризации и чувствительный пигмент.
(i) Смолистый материал
Смолистый материал, используемый в настоящем изобретении, конкретно не ограничивается при условии, что он может обеспечить слой объемной голограммы с сопротивлением отслаиванию слоя объемной голограммы и подложки 25 гс/25 мм или более, которые будут описаны позже. Например, для слоя объемной голограммы может быть использован такой смолистый материал, как поли(мет)акрилат или его частично гидролизованный продукт, поливинилацетат или его частично гидролизованный продукт, поливиниловый спирт или его частично ацетилированный продукт, триацетилцеллюлоза, полиизопрен, полибутадиен, полихлоропрен, поливинилхлорид, полиаллилат, хлорированный полиэтилен, хлорированный полипропилен, поли-N-винил карбазол или его производное, поли-N-винил пирролидон или его производное, сополимер стирола и малеинового ангидрида или его полуэфир и сополимер, имеющий в качестве компонента полимеризации по меньшей мере один компонент, выбираемый из группы сополимеризуемых мономеров, таких как акриловая кислота, акрилат, акриламид, акрилонитрил, этилен, пропилен, винилхлорид и винилацетат. Кроме того, данные смолы могут быть использованы в форме смеси различных типов. В настоящем изобретении предпочтительным является использование акриловой смолы в качестве основного компонента среди всех вышеупомянутых смол. Кроме того, среди акриловых смол особенно предпочтительным является использование полиметилметакрилатовой смолы в качестве основного компонента.
(ii) Фотополимеризуемое соединение
В качестве фотополимеризуемого соединения могут быть использованы фотополимеризуемые, фотосшиваемые мономеры, олигомеры, преполимеры, имеющие, по меньшей мере, одну этиленненасыщенную связь в молекуле, или смесь указанного выше, которая будет описана позже. В частности, может быть представлена ненасыщенная карбоновая кислота или ее соль, эфир ненасыщенной карбоновой кислоты и алифатический компонент многоатомного спирта, амидное соединение ненасыщенной карбоновой кислоты и алифатическое поливалеиновое аминное соединение.
Здесь конкретные примеры мономера ненасыщенной карбоновой кислоты включают в себя акриловую кислоту, метакриловую кислоту, итаконовую кислоту, кротоновую кислоту, изокротоновую кислоту и малеиновую кислоту. Кроме того, конкретные примеры мономера эфира алифатического соединения многоатомного спирта и ненасыщенной карбоновой кислоты включают в себя, в качестве акрилата, этиленгликоль диакрилат, триэтиленгликоль диакрилат, 1,3-бутандиол диакрилат, тетраметиленгликоль диакрилат, пропиленгликоль диакрилат, неопентилгликоль диакрилат, триметилолпропан триакрилат, триметилолпропан три(акрилоилокси пропил) эфир и триметилолэтан триакрилат.
В качестве примеров метакрилата могут быть представлены тетраметиленгликоль диметакрилат, триэтиленгликоль диметакрилат, неопентилгликоль диметакрилат, триметилолпропан триметакрилат и триметилолэтан триметакрилат. Кроме того, в качестве примеров итаконата могут быть представлены этиленгликоль диитаконат, пропиленгликоль диитаконат и 1,3-бутандиол диитаконат. Кроме того, в качестве примеров кротоната могут быть представлены этиленгликоль дикротонат, тетраметиленгликоль дикротонат, пентаэритритол дикротонат и сорбитол тетракротонат. Кроме того, в качестве примеров изокротоната могут быть представлены этиленгликоль диизокротонат, пентаэритритол диизокротонат и сорбитол тетраизокротонат. Кроме того, в качестве примеров малеата могут быть представлены этиленгликоль дималеат, триэтиленгликоль дималеат, пентаэритритол дималеат и сорбитол тетрамалеат.
В качестве примеров галогенизированной ненасыщенной карбоновой кислоты могут быть представлены 2,2,3,3-тетрафторпропил акрилат, 1H,1H,2H,2H-гептадекафтордецил акрилат и 2,2,3,3-тетрафторпропил метакрилат.
Кроме того, в качестве конкретных примеров мономера амида ненасыщенной карбоновой кислоты и алифатического поливалеинового аминного соединения могут быть представлены метилен бис-акриламид, метилен бис-метакриламид, 1,6-гексаметилен бис-акриламид и 1,6-гексаметилен бис-метакриламид.
(iii) Инициатор фотополимеризации
В качестве инициатора фотополимеризации, используемого в настоящем изобретении, может быть представлен, например, 1,3-ди(трет-бутил диоксикарбонил) бензофенон, 3,3',4,4'-тетракис(трет-бутил диоксикарбонил) бензофенон, N-фенил глицин, 2,4,6-трис(трихлорметил)-s-триазин, 3-фенил-5-изооксазолон, 2- меркаптобензимидазол и димеры имидазола. В частности, является особенно предпочтительным, чтобы инициатор фотополимеризации, используемый в настоящем изобретении, имел процесс разложения после записи голограммы с точки зрения стабилизации записанной объемной голограммы. Например, органические пероксиды легко разлагаются посредством облучения ультрафиолетовыми лучами и, таким образом, это является предпочтительным.
(iv) Чувствительный пигмент
В качестве примеров чувствительного пигмента, используемого в настоящем изобретении, могут быть представлены основанный на тиопирилиевой соли пигмент, основанный на мероцианине пигмент, основанный на хинолине пигмент, основанный на стирилхинолине пигмент, основанный на кетокумарине пигмент, основанный на тиоксантене пигмент, основанный на ксантенах пигмент, основанный на оксоноле пигмент, ацианиновый краситель, родаминовый краситель, основанный на тиопирилиевой соли пигмент, основанный на пирилиевом ионе пигмент и основанный на дифенил-йодониевом ионе пигмент.
(b) Второй фоточувствительный материал
Далее будет описан второй фоточувствительный материал, используемый в настоящем изобретении. Как было описано выше, второй фоточувствительный материал содержит катионно полимеризуемое соединение, радикально полимеризуемое соединение, инициатор радикальной фотополимеризации и инициатор катионной полимеризации.
Здесь, в случае использования такого второго фоточувствительного материала, в качестве способа записи объемной голограммы в слой объемной голограммы используется способ направления светового пучка для экспонирования инициатора радикальной фотополимеризации, такого как лазерный пучок (первое экспонирование), и затем направление светового пучка с длиной волны, отличной от длины волны лазерного пучка, для экспонирования инициатора катионной фотополимеризации.
(i) Катионно-полимеризуемое соединение
В качестве катионно-полимеризуемого соединения, с точки зрения того, что полимеризация радикально полимеризуемого компонента проводится, предпочтительно, в композиции со сравнительно низкой вязкостью, предпочтительным является использование соединений, которые являются жидкими при комнатной температуре. В качестве такого катионно-полимеризуемого соединения могут быть представлены, например, диглицериновый диэфир, пентаэритритол полидиглицидиловый эфир, 1,4-бис(2,3-эпокси пропокси перфтор изопропил) циклогексан, сорбитол полиглицидил эфир, 1,6-гександиол глицидиловый эфир, полиэтилен гликоль диглицидиловый эфир и фенилглицидиловый эфир.
(ii) Радикально полимеризуемое соединение
В качестве радикально полимеризуемого соединения являются предпочтительными соединения, имеющие, по меньшей мере, одну этиленненасыщенную двойную связь в молекуле. Кроме того, средний показатель преломления радикально полимеризуемого соединения, используемого в настоящем изобретении, предпочтительно больше среднего показателя преломления катионно полимеризуемого соединения, и, особенно предпочтительно, больше на 0,02 или более. Это происходит по причине образования объемной голограммы посредством разности показателей преломления между радикально полимеризуемым соединением и катионно полимеризуемым соединением. Следовательно, в случае, когда средняя разность показателей преломления меньше либо равна указанному выше значению, модуляция показателя преломления является недостаточной. В качестве примеров радикально полимеризуемого соединения, используемого в настоящем изобретении, могут быть представлены акриламид, метакриламид, стирол, 2-бромстирол, фенилакрилат, 2-феноксиэтилакрилат, 2,3-нафталин дикарбоновой кислоты (акрилоксиэтил) моноэфир, метилфеноксиэтилакрилат, нонилфеноксиэтилакрилат и гидрофталат β-акрилоксиэтила.
(iii) Инициатор радикальной фотополимеризации
Инициатор радикальной фотополимеризации, используемый в настоящем изобретении, конкретно не ограничивается при условии, что он может выдавать активный радикал посредством первого экспонирования во время записи объемной голограммы таким образом, что активный радикал полимеризует радикально полимеризуемое соединение. Кроме того, светочувствительное вещество, обычно рассматриваемое в качестве поглощающего свет компонента, и генерирующее активный радикал соединение или генерирующее кислоту соединение могут использоваться совместно. Хотя окрашенное соединение, такое как пигмент, часто используется для поглощения видимого лазерного пучка, в случае предоставления бесцветной прозрачной голограммы в качестве такого светочувствительного вещества в инициаторе радикальной фотополимеризации предпочтительным является использование основанного на цианине пигмента. Поскольку основанный на цианине пигмент обычно легко разлагается светом, то пигмент в голограмме разлагается, чтобы отсутствовало поглощение в видимом диапазоне, посредством последующей экспозиции в настоящем изобретении или посредством оставления в течение от нескольких часов до нескольких дней под воздействием внутреннего освещения или солнечного света, и, в результате, может быть получена бесцветная прозрачная объемная голограмма.
В качестве конкретных примеров основанного на цианине пигмента могут быть представлены ангидро-3,3'-дикарбоксиметил-9-этил-2,2'тиокарбоцианин бетаин, ангидро-3-карбоксиметил-3',9'-диэтил-2,2' тиокарбоцианин бетаин, 3,3',9-триэтил-2,2'- тиокарбоцианин•йодат, 3,9-диэтил-3'-карбоксиметил-2,2'- тиокарбоцианин•йодат, 3,3',9-триэтил-2,2' -(4,5,4',5'-ксантен) тиокарбоцианин•йодат, 2-[3-(3-этил-2- бензотиазолиден)-1-пропенил]-6-[2-(3-этил-2- бензотиазолиден) этилиден имино]-3-этил-l,3,5-тидиазолий-йодат, 2-[[3-аллил-4-оксо-5-(3-n-пропил-5,6-диметил-2- бензотиазол илиден)- этилиден-2-тиазолинилиден]метил]3-этил-4,5-дифенил тиазолиний-йодат, 1,1',3,3,3',3'-гексаметил-2,2'-индотрикарбоцианин•йодат, 3,3'-диэтил-2,2'-тиатрикарбоцианин•перхлорат, ангидро-1-этил-4-метокси-3'-карбокси метил-5'-хлоро-2,2'-хинотиа цианин бетаин и триэтиламиновая соль гидроксида ангидро-5,5'-дифенил-9-этил-3,3'-дисульфопропил оксокарбоцианина. Может быть использовано одно из упомянутых выше веществ или их комбинация.
В качестве активно генерирующего радикал компонента могут быть представлены, например, диарилйодониевые соли или 2,4,6-замещенные-1,3,5-триазины. В случае, если требуется высокая фоточувствительность, особенно предпочтительными являются диарилйодониевые соли. Конкретные примеры диарилйодониевых солей включают в себя хлориды дифенилйодония, 4,4'-дихлодифенил йодоний, 4,4'-диметоксидифенил йодоний, 4,4'-двутретичный бутилдифенилйодоний и 3,3'-динитродифенил йодоний, бромиды, тетрафторборат, гексафторфосфат, гексафторарсенат, гексафторантимонат, трифторметансульфонат и 9,10-диметокси антрацен-2-сульфонат. Кроме того, конкретные примеры 2,4,6-замещенных-l,3,5-триазинов включают в себя 2-метил-4,6-бис(трихлорметил)-1,3,5-триазин, 2,4,6-трис(трихлорметил)-1,3,5-триазин, 2-фенил-4,6-бис(трихлорметил)-1,3,5-триазин, 2,4-бис(трихлорметил)-6-(p-метокси фенил винил)-1,3,5-триазин и 2 -(4'-метокси-1'-нафтил)-4,6-бис(трихлорметил)-1,3,5-триазин.
(iv) Инициатор катионной фотополимеризации
Инициатор катионной фотополимеризации, используемый в настоящем изобретении, конкретно не ограничивается при условии, что он представляет собой инициатор, имеющий низкую чувствительность в отношении первого экспонирования во время записи объемной голограммы, но он экспонируется посредством последующей экспозиции в форме направления светового пучка с длиной волны, отличной от длины волны первого экспонирования, с целью генерации кислоты Брэнстеда или кислоты Льюиса для полимеризации катионно-полимеризуемого соединения. В частности, в настоящем изобретении является особенно предпочтительным использование инициатора, не полимеризующего катионно-полимеризуемое соединение в течение первого экспонирования. В качестве такого инициатора катионной фотополимеризации могут быть представлены, например, диарилйодониевые соли, триарилсульфониевые соли и комплекс железа и арена. В качестве предпочтительного примера диарилйодониевых солей могут быть представлены йодонии, приведенные в качестве инициатора радикальной фотополимеризации, такие как тетрафторборат, гексафторфосфат, гексафторарсенат, гексафторантимонат. В качестве предпочтительного примера триарилсульфониевых солей могут быть представлены трифенилсульфоний и 4-третичный-бутил трифенилсульфоний.
(2) Остальное
Поскольку лист объемной голограммы для встраивания по настоящему изобретению используется в процессе нанесения на бумажный носитель или встраивания в носитель карты, то толщина слоя объемной голограммы, используемого в настоящем изобретении, предпочтительно находится в диапазоне, способствующем нанесению на бумажный носитель или встраиванию в носитель карты, в соответствии с подложкой и т.п., что будет описано ниже. Конкретнее, является предпочтительным диапазон от 0,1 мкм до 50 мкм, и особенно предпочтительным является диапазон от 1 мкм до 20 мкм.
2. Подложка
Подложка, используемая в настоящем изобретении, размещается только на одной из поверхностей слоя объемной голограммы с использованием склеивающего средства.
Здесь подложка в настоящем изобретении означает подложку, имеющую температуру плавления выше, чем в вышеупомянутых условиях нагревания. Это нужно потому, что в случае, если температура плавления подложки такая же или меньше, чем в условиях нагревания, то при нанесении на бумажный носитель или встраивании в носитель карты листа объемной голограммы для встраивания по настоящему изобретению становится сложным.
Конкретнее, в качестве материалов для подложки могут быть представлены смолы, включая полиэфирные смолы, такие как полиэтилен, полипропилен, полиэтилен фторид, поливинилиден фторид, поливинилхлорид, поливинилиден хлорид, сополимер этилен-виниловый спирт, поливиниловый спирт, полиметилметакрилат, полиэфирсульфон, полиэфирный эфир кетона, полиамид, сополимер тетрафторэтилен-перфторалкил виниловый эфир и полиэтилентерефталат и полиимидные смолы. В частности, предпочтительным является использование полиэфирных смол. Кроме того, среди полиэфирных смол предпочтительным является использование полиэтилентерефталата.
Поскольку подложка, сделанная из вышеупомянутых смол, используется во время производства бумаги для предотвращения подделок, карты и т.п. с использованием листа объемной голограммы для встраивания в условиях нагревания, то можно предоставить лист объемной голограммы для встраивания, имеющий предпочтительную механическую прочность.
В подложке может использоваться только один тип смолы, или может использоваться смесь множества типов смол.
Подложка, используемая в настоящем изобретении, может быть прозрачной или может не быть прозрачной. Кроме того, подложка может быть окрашена до такой степени, чтобы слой объемной голограммы мог быть распознан визуально.
В настоящем изобретении подложка может содержать добавку. В качестве такой добавки могут быть представлены добавки, выполняющие функцию улучшения видимости оптического изображения слоя объемной голограммы в листе объемной голограммы для встраивания по настоящему изобретению, и выполняющие функцию обеспечения характеристик дизайна для листа объемной голограммы для встраивания по настоящему изобретению. В качестве такой добавки могут быть представлены, например, окрашивающие агенты, такие как красители и пигменты, агенты, поглощающие ультрафиолетовые лучи, и стабилизирующие агенты для обеспечения устойчивости к погодным условиям. В случае, когда подложка содержит поглощающий ультрафиолетовые лучи агент, он также может служить в качестве слоя защиты от ультрафиолетовых лучей, который будет описан позже. В случае, когда подложка также служит в качестве слоя защиты от ультрафиолетовых лучей, может быть использована подложка, содержащая поглощающий ультрафиолетовые лучи агент.
Толщина подложки, используемой в настоящем изобретении, предпочтительно находится в диапазоне, позволяющем наносить толщину листа объемной голограммы для встраивания по настоящему изобретению на бумажный носитель или встраивать лист в карту в соответствии с толщиной слоя объемной голограммы и т.п. Конкретнее, она предпочтительно находится в диапазоне от 2 до 50 мкм, и, особенно предпочтительно, она находится в диапазоне от 6 до 25 мкм.
3. Склеивающее средство
Склеивающее средство, используемое в настоящем изобретении, используется для размещения подложки только на одной боковой поверхности слоя объемной голограммы.
Такое склеивающее средство конкретно не ограничивается при условии, что оно может скреплять слой объемной голограммы и подложку таким образом, что сопротивление отслаиванию слоя объемной голограммы и подложки составляет 25 гс/25 мм или более. Конкретнее, может быть представлен склеивающий слой и процесс простого склеивания. Далее будут описаны склеивающий слой и процесс простого склеивания, соответственно.
(1) Склеивающий слой
Склеивающий слой, используемый в настоящем изобретении, формируется между слоем объемной голограммы и подложкой для склеивания таким образом, что сопротивление отслаиванию слоя объемной голограммы и подложки составляет 25 гс/25 мм или более.
Клейкое соединение, используемое в склеивающем слое, конкретно не ограничивается при условии, что сопротивление отслаиванию слоя объемной голограммы и подложки может находиться в указанном выше диапазоне, но оно предпочтительно является отверждаемым клейким соединением. Здесь, "отверждаемое клейкое соединение" в настоящем изобретении означает так называемые термореактивные клейкие соединения, клейкие соединения энергетической линии и т.п., которые отверждаются путем образования решетчатой структуры посредством сшивания, вызываемого химической реакцией в результате стимулирования нагревом или энергетической линией (ультрафиолетовый луч или электронный пучок). Поскольку используется отверждаемое клейкое соединение, предпочтительная механическая прочность может быть обеспечена для листа объемной голограммы для встраивания по настоящему изобретению во время производства бумаги для предотвращения подделок, карты и т.п. в условиях нагревания.
В настоящем изобретении в качестве отверждаемого клейкого соединения может использоваться и фотореактивное клейкое соединение, и термореактивное клейкое соединение.
В частности, в качестве отверждаемого клейкого соединения, используемого в настоящем изобретении, предпочтительным является использование термореактивного клейкого соединения. Кроме того, в качестве термореактивного клейкого соединения особенно предпочтительным является использование содержащего растворитель термореактивного клейкого соединения. Поскольку используется содержащее растворитель термореактивное клейкое соединение, то предпочтительная механическая прочность может быть обеспечена для листа объемной голограммы для встраивания по настоящему изобретению во время производства бумаги для предотвращения подделок, карты и т.п. в условиях нагревания.
Склеивающий слой может содержать поглощающий ультрафиолетовые лучи агент. В случае, когда склеивающий слой содержит поглощающий ультрафиолетовые лучи агент, он также может служить в качестве слоя защиты от ультрафиолетовых лучей, который будет описан позже.
Толщина склеивающего слоя конкретно не ограничивается при условии, что свойство связывания может быть реализовано до той степени, чтобы сопротивление отслаиванию слоя объемной голограммы и подложки имело заранее определенное значение, но, предпочтительно, толщина находится в диапазоне от 1 до 10 мкм. В случае, когда толщина пленки склеивающего слоя меньше, чем вышеуказанный диапазон, становится сложным получение сопротивления отслаиванию слоя объемной голограммы и подложки в заранее определенном диапазоне. Кроме того, в случае, когда толщина пленки склеивающего слоя превышает вышеуказанный диапазон, то толщина листа объемной голограммы для встраивания по настоящему изобретению становится слишком толстой, в результате чего неровность поверхности становится заметной в случае нанесения на бумажный носитель или при встраивании в карту.
(2) Процесс простого склеивания
Процесс простого склеивания, используемый в настоящем изобретении, конкретно не ограничивается при условии, что слой объемной голограммы и подложка могут быть скреплены таким образом, что сопротивление отслаиванию слоя объемной голограммы и подложки составит 25 гс/25 мм или более. Например, могут быть представлены физические процессы, такие как плазменная обработка, обработка коронным разрядом, обработка тлеющим разрядом и обработка пламенем, и химические процессы с применением хромовой кислоты, кремнийорганического аппрета и грунтовочного агента.
В настоящем изобретении особенно предпочтительным является химический процесс с применением грунтовочного агента. В качестве грунтовочного агента являются предпочтительными как обрабатываемые во время производства пленки подложки, так и обрабатываемые на пленке подложки после производства. В качестве такой пленки подложки, обрабатываемой с грунтовочным агентом, могут быть использованы коммерчески доступные пленки. Конкретнее, могут быть представлены, например, пленка PET со слоем простого склеивания A4100™, T4100™, производимым Toyobo Co., Ltd., Teijin (зарегистрированная торговая марка) Tetoron зарегистрированная торговая марка) пленка HPE, производимая Teijin DuPont Films Japan Limited, Emblet (зарегистрированная торговая марка) S, PTM, PET, производимая Unitika Limited и материал для простого склеивания AC-X™, AC-L™, AC-W™, производимый Panac Corporation, и т.п.
Кроме того, грунтовочный агент для обработки на пленке подложки после производства может представлять собой материал, склеивающийся с материалом объемной голограммы. В частности, предпочтительным является акриловый смолистый материал, и, более того, предпочтительным является материал, включающий в себя в качестве основного компонента метакриловую смолу, такую как полиметилметакрилат, и, в качестве добавки, материал, имеющий низкую точку стеклования для улучшения склеивающих свойств. Кроме того, помимо акриловой смолы, также предпочтительно может быть использована смесь полиуретанового материала и отверждающего агента. Посредством этого, предпочтительная механическая прочность может быть обеспечена для листа объемной голограммы для встраивания по настоящему изобретению во время производства бумаги для предотвращения подделок, карты и т.п. в условиях нагревания.
В случае, когда грунтовочный агент представлен в форме слоя в пленке подложки, обработанной грунтовочным агентом, толщина слоя, предпочтительно, составляет 1 мкм или менее.
4. Комбинация слоя объемной голограммы, подложки и склеивающего средства
Лист объемной голограммы для встраивания по настоящему изобретению конкретно не ограничивается при условии, что посредством объединения вышеуказанного слоя объемной голограммы, подложки и склеивающего средства он имеет предварительно определенную толщину пленки и сопротивление отслаиванию слоя объемной голограммы и подложки, составляющее 25 гс/25 мм или более. В настоящем изобретении в качестве комбинации слоя объемной голограммы, подложки и склеивающего средства предпочтительно могут быть использованы приведенные ниже комбинации.
В качестве комбинации слоя объемной голограммы, подложки и склеивающего средства предпочтительным является комбинация, в которой основной компонент смолистого материала, используемого в слое объемной голограммы, представляет собой акриловую смолу, подложка сделана из полиэфирной смолы и склеивающее средство представляет собой склеивающий слой, и в склеивающем слое используется термореактивное клейкое соединение. Кроме того, среди комбинаций более предпочтительной является та, в которой основной компонент смолистого материала представляет собой основанный на полиметилметакрилате смолистый материал, подложка сделана из основанной на полиэтилентерефталате смоле, и в склеивающем слое используется в качестве клейкого соединения содержащее растворитель термореактивное клейкое соединение. Посредством создания комбинации слоя объемной голограммы, подложки и склеивающего слоя в форме указанной выше комбинации лист объемной голограммы для встраивания, имеющий предпочтительную механическую прочность, может быть предоставлен во время производства бумаги для предотвращения подделок, карты и т.п. в условиях нагревания.
5. Другие элементы
Лист объемной голограммы для встраивания по настоящему изобретению конкретно не ограничивается при условии, что слой объемной голограммы и подложка размещаются с использованием указанного выше склеивающего средства, и, таким образом, необходимый элемент может быть добавлен как опция. В качестве такого элемента может быть представлен, например, термоплавкий слой, размещенный на наружном слое листа объемной голограммы по настоящему изобретению.
Кроме того, при необходимости, лист объемной голограммы для встраивания по настоящему изобретению может быть предоставлен с другими слоями, такими как защитный слой, окрашенный слой, магнитный печатный слой, испускающий флуоресцентный свет слой, включающий в себя испускающий лучи ультрафиолетового света слой и испускающий лучи инфракрасного света слой, слой оптически изменяемых чернил, называемый слой OVI (оптически изменяемых чернил) и/или слой смолы, и/или печатный слой, грунтовочный слой между слоями слоистой конфигурации (за исключением слоя между слоем объемной голограммы и подложкой) и/или поверхностью. В частности, эффективным является размещение окрашенного слоя на поверхности, противоположной поверхности, находящейся в контакте с подложкой на слое объемной голограммы.
Кроме того, при необходимости лист объемной голограммы для встраивания по настоящему изобретению может быть предоставлен со слоем защиты от ультрафиолетовых лучей в необязательном положении на стороне, более близкой к подложке относительно слоя объемной голограммы.
Далее будут описаны термоплавкий слой, окрашенный слой и слой защиты от ультрафиолетовых лучей.
(1) Термоплавкий слой
В настоящем изобретении термоплавкий слой может быть размещен на самом наружном слое листа объемной голограммы.
Здесь термоплавкий слой представляет собой термочувствительное клейкое соединение, которое плавится или размягчается при заранее определенной температуре. Например, в случае, когда лист объемной голограммы для встраивания по настоящему изобретению представляет собой лист объемной голограммы для нити, термоплавкий слой представляет собой термочувствительное клейкое соединение, которое плавится или размягчается при температуре зоны сушки производящей бумагу машины, используемой во время производства бумаги для предотвращения подделок и т.п. с использованием листа объемной голограммы для нити. Кроме того, например, в случае, когда лист объемной голограммы для встраивания по настоящему изобретению представляет собой лист объемной голограммы для карты, термоплавкий слой представляет собой термочувствительное клейкое соединение, которое плавится или размягчается при температуре в процессе наслаивания под давлением теплового пресса.
2
2
В качестве термоплавкого слоя могут быть использованы известные термочувствительные клейкие материалы, основанные на таких соединениях, как иономерные смолы, полиэфирные смолы, поливинилацетатные смолы, поливинилхлоридные смолы, полиакрилатные смолы, смолы сополимера этилена-винилацетата и смолы на основе поливинилового спирта. Объем покрытия обычно составляет от 0,1 г/м до 10 г/м (эквивалент сухой массы). Термоплавкий слой может, при необходимости, содержать предотвращающий блокирование агент, смазку, окрашивающий агент и испускающий флуоресцентный свет агент, включающий в себя испускающий лучи ультрафиолетового света агент и испускающий лучи инфракрасного света агент. Кроме того, термоплавкий слой может содержать поглощающий ультрафиолетовые лучи агент. В случае, когда термоплавкий слой содержит поглощающий ультрафиолетовые лучи агент, и он размещается на стороне подложки, он также служит в качестве слоя защиты от ультрафиолетовых лучей, который будет описан позже.
Что касается расположения термоплавкого слоя, термоплавкий слой может быть размещен на самом наружном слое листа объемной голограммы. Например, он может быть размещен на стороне слоя объемной голограммы листа объемной голограммы, он может быть размещен на стороне подложки листа объемной голограммы или он может быть размещен и там, и там.
(2) Окрашенный слой
В настоящем изобретении, например, как показано на фиг. 3, окрашенный слой 5 может быть размещен на поверхности на противоположной стороне подложки 2 слоя 1 объемной голограммы.
В отличие от голограммы с поверхностным рельефом, поскольку в объемной голограмме не требуется отражающего слоя из неорганического соединения металла, такого как алюминий, то эффективный дизайн может быть получен путем нанесения окрашенного слоя в качестве фона голограммы. В соответствии с голограммой с поверхностным рельефом, требующей отражающего слоя из алюминия, серебряный цвет алюминия наблюдается под любым углом обзора в то же время, когда голограмма с рельефом наблюдается в цветах радуги под любым углом. С другой стороны, в случае наложения, например, красного окрашенного слоя на слой объемной голограммы при записи зеленой объемной голограммы, уникальный вид красного цвета окрашенного слоя наблюдается под любым углом обзора, а зеленое изображение голограммы может наблюдаться в то же время только при конкретном направлении обзора.
Кроме того, в случае, кода лист объемной голограммы для встраивания по настоящему изобретению представляет собой объемную голограмму для нити, изменение дизайна может быть расширено, например, посредством того, что окрашенный слой имеет основной цвет нити, и согласования цвета окрашенного слоя и цвета, наносимого на поверхность после нанесения на бумагу. Например, может быть представлен синий цвет окрашенного слоя, и печать на поверхности магазинного купона может выполняться цветом, основанном на синем, или холодным цветом того же оттенка. Кроме того, в случае магазинного купона, он может различаться посредством изменения цвета нити в соответствии с его величиной. В случае обработки с получением брошюры он может быть отличающимся для каждой страницы посредством изменения цвета нити.
Аналогично, в случае, когда лист объемной голограммы для встраивания по настоящему изобретению представляет собой лист объемной голограммы для карты, изменение дизайна может быть расширено посредством того, что цвет окрашенного слоя представляет собой основной цвет карты, и согласования цвета окрашенного слоя и цвета, наносимого на поверхность карты. Например, может быть представлен синий цвет окрашенного слоя, и печать на поверхности карты может выполняться цветом, основанном на синем, или холодным цветом того же оттенка.
Кроме того, окрашенный слой может быть представлен на всей поверхности подложки, или в форме изображения. В случае, когда окрашенный слой представлен в форме изображения, может быть получен следующий уникальный вид. Например, в случае наложения окрашенного слоя синей картинки или буквенного шаблона на слой объемной голограммы с записанной зеленой объемной голограммой, изображение синего цвета можно наблюдать под любым углом. Однако зеленая объемная диаграмма может наблюдаться только при конкретном угле обзора в состоянии наложения на окрашенное синим изображение. В этом случае картинка объемной голограммы может иметь позиционную взаимосвязь в отношении изображения окрашенного слоя.
Окрашенный слой может представлять собой любой слой, предоставляемый известным способом печати и устойчивый к этапу нанесения (этапу производства бумаги) или этапу встраивания в носитель карты.
(3) Слой защиты от ультрафиолетовых лучей
В настоящем изобретении слой защиты от ультрафиолетовых лучей может быть размещен на боковой поверхности подложки слоя объемной голограммы. Слой защиты от ультрафиолетовых лучей предоставляется для предотвращения ухудшения цвета и изображения голограммы и окрашенного слоя с течением времени, вызываемого подверганием воздействию солнечного света или источника освещения в течение длительного периода времени.
Что касается расположения слоя защиты от ультрафиолетовых лучей, то слой защиты от ультрафиолетовых лучей может быть размещен на боковой поверхности подложки слоя объемной голограммы. В случае, когда подложка может содержать поглощающий ультрафиолетовые лучи агент, он также может служить в качестве слоя защиты от ультрафиолетовых лучей. В случае, когда склеивающее средство представляет собой склеивающий слой, склеивающий слой может содержать поглощающий ультрафиолетовые лучи агент, который также будет служить в качестве слоя защиты от ультрафиолетовых лучей. Кроме того, в случае, когда слой защиты от ультрафиолетовых лучей предоставляется независимо от подложки или склеивающего слоя, как показано на фиг. 3, слой 6 защиты от ультрафиолетовых лучей может быть представлен на поверхности на стороне подложки 2, противоположной слою 1 объемной голограммы; как показано на фиг. 4, слой 6 защиты от ультрафиолетовых лучей может быть представлен между слоем 1 объемной голограммы и подложкой 2; или, хотя это и не показано на фигуре, слой защиты от ультрафиолетовых лучей может быть представлен и на поверхности на стороне подложки, противоположной слою объемной голограммы, и между слоем объемной голограммы и подложкой.
Также в случае, когда слой защиты от ультрафиолетовых лучей представлен между слоем объемной голограммы и подложкой, требуется достаточная сила сцепления слоя объемной голограммы и подложки, и, таким образом, сопротивление отслаиванию слоя объемной голограммы и подложки должно составлять 25 гс/25 мм или более. То есть сопротивление отслаиванию слоя объемной голограммы и слоя защиты от ультрафиолетовых лучей составляет 25 гс/25 мм или более, и сопротивление отслаиванию слоя защиты от ультрафиолетовых лучей и подложки также составляет 25 гс/25 мм или более.
Что касается способности по защите от ультрафиолетового излучения, требующейся для листа объемной голограммы по настоящему изобретению, суммарное поглощение всех слоев на стороне подложки в отношении слоя объемной голограммы, включая подложку, предпочтительно составляет 0,5 или более при длине волны 340 нм, и, особенно предпочтительно, 0,7 или более. Если поглощение во всех слоях на стороне в отношении слоя объемной голограммы, включая подложку, является низким, то во время подвергания воздействию солнечных лучей или источника освещения в течение длительного периода времени цвет и изображение голограммы и окрашенного слоя могут сильно ухудшиться.
Суммарное поглощение всех слоев на стороне подложки в отношении слоя объемной голограммы, включая подложку, может быть измерено следующим образом. Сначала слой объемной голограммы удаляется из листа объемной голограммы. Затем измеряется поглощение пучка света с длиной волны 340 нм, падающего в направлении толщины пленки на пленку, содержащую подложку, остающееся в данный момент времени. Поглощение A представляет собой величину, рассчитанную как A=-log (I'/I) с предположением, что интенсивность падающего света равна I, и интенсивность света, переданного через пленку, равна I'. Поглощение может быть измерено с использованием, например, микроскопического спектрофотометра MSV-350™ ближней области ИК-спектра для ультрафиолетовой и видимой области спектра, производимого JASCO Corporation, или спектрофотометра UV-3100PC™ ближней области ИК-спектра для ультрафиолетовой и видимой области спектра, производимого Shimadzu Corporation.
Слой защиты от ультрафиолетовых лучей содержит, по меньшей мере, поглощающий ультрафиолетовые лучи агент.
В качестве поглощающего ультрафиолетовые лучи агента может быть представлен, например, органический, поглощающий ультрафиолетовые лучи агент и неорганический, поглощающий ультрафиолетовые лучи агент. Конкретнее, в качестве примеров органических поглощающих ультрафиолетовые лучи агентов могут быть представлены поглощающие ультрафиолетовые лучи агенты, основанные на салицилатах, бензофенонах, бензотриазолах, бензоатах, замещенных акрилонитрилах, хелатах никеля, блокированных, основанных на аминах салициловых кислотах, гидрохинонах и триазинах. Кроме того, в качестве неорганических поглощающих ультрафиолетовые лучи агентов могут широко использоваться, в частности, тонкодисперсные частицы оксидов металлов, таких как оксид титана, оксид цинка, оксид церия и т.п.
Кроме того, поглощающий ультрафиолетовые лучи агент может представлять собой поглощающую ультрафиолетовые лучи смолу с поглощающей ультрафиолетовые лучи группой, связанной с боковой цепью. В качестве поглощающей ультрафиолетовые лучи группы могут быть представлены группы, имеющие структуры органических, поглощающих ультрафиолетовые лучи агентов и неорганических, поглощающих ультрафиолетовые лучи агентов.
В частности, в качестве поглощающего ультрафиолетовые лучи агента, предпочтительно, может быть использована поглощающая ультрафиолетовые лучи смола с поглощающей ультрафиолетовые лучи группой, связанной с боковой цепью. Поскольку такая поглощающая ультрафиолетовые лучи смола имеет зафиксированный в смоле поглощающий ультрафиолетовые лучи компонент, то поглощающий ультрафиолетовые лучи агент не будет переноситься в слой объемной голограммы. Посредством этого можно предотвратить, например, обесцвечивание голограммы, вызываемое контактом слоя защиты от ультрафиолетовых лучей и слоя объемной голограммы. Кроме того, зафиксированный, поглощающий ультрафиолетовые лучи компонент не будет вытекать и понижать способность поглощения ультрафиолетовых лучей.
Примеры такой поглощающей ультрафиолетовые лучи смолы включают в себя сополимер метилметакрилата и бензофенон-содержащего поглощающего ультрафиолетовые лучи агента (UVA635L™, производимый BASF Corp.) и сополимер метилметакрилата и бензотриазол-содержащего, поглощающего ультрафиолетовые лучи агента (Vanaresin UVA-73A™, производимый Shin-Nakamura Chemical Co., Ltd., PUVA50M-40TM™, производимый Otsuka Chemical Co., Ltd. и NCI-700™, NCI-900™, производимый Nikko Kaken Co., Ltd.). Однако такие смолы не ограничиваются приведенными выше.
Кроме того, в целях получения такого слоя защиты от ультрафиолетовых лучей, включающего в себя поглощающую ультрафиолетовые лучи смолу с поглощающей ультрафиолетовые лучи группой, связанной с боковой цепью, слой защиты от ультрафиолетовых лучей может быть сформирован посредством приготовления в качестве материала для защиты от ультрафиолетовых лучей для формирования слоя защиты от ультрафиолетовых лучей композиции, содержащей поглощающий ультрафиолетовые лучи мономер, мономер или олигомер и полимер, полимеризуемые с поглощающим ультрафиолетовые лучи мономером, и инициатор полимеризации для проведения полимеризации после нанесения. В то же время, поскольку материал для защиты от ультрафиолетовых лучей представляет собой отверждаемый материал, как описано выше, склеивающий слой также может служить в качестве слоя защиты от ультрафиолетовых лучей.
В качестве поглощающего ультрафиолетовые лучи мономера могут быть представлены, например, бензофенон-содержащие, поглощающие ультрафиолетовые лучи мономеры, имеющие полимеризуемую ненасыщенную связь, и бензотриазол-содержащие, поглощающие ультрафиолетовые лучи мономеры, имеющие полимеризуемую ненасыщенную связь. В качестве бензофенон-содержащего, поглощающего ультрафиолетовые лучи мономера, имеющего полимеризуемую ненасыщенную связь, может быть представлен, например, 2-гидрокси-4-(метакрилокси этокси) бензофенон, 2-гидрокси-4-акрилоилокси бензофенон, 2-гидрокси-4-метакрилокси бензофенон, 2-гидрокси-4-(2-акрилоилокси) этокси бензофенон и 2-гидрокси-4-(2-метакрилокси) этокси бензофенон. В качестве бензотриазол-содержащего, поглощающего ультрафиолетовые лучи мономера, имеющего полимеризуемую ненасыщенную связь, может быть представлен, например, (2-[2'-гидрокси-5'-(метакрилокси) этилфенил]-2H-бензотриазол, 2-[2'-гидрокси-5'-(акрилоилокси)фенил]бензотриазол, 2- [2'-гидрокси-5'-(метакрилокси) фенил] бензотриазол и 2- [2'-гидрокси-3'-трет-бутил-5'-(метакрилокси)фенил] бензотриазол, 2-[2'-гидрокси-5-метил-3-винил фенил] бензотриазол, однако он не ограничивается перечисленным выше.
В качестве мономера или олигомера и полимера, полимеризуемых с поглощающим ультрафиолетовые лучи мономером, могут быть представлены акриловая кислота и ее эфир, метакриловая кислота и ее эфир, акриламид, метакриламид, винилацетат, винилсульфоновая кислота и ее соль, металлилсульфоновая кислота и ее соль, стиролсульфоновая кислота и ее соль, а также сополимеры указанного.
Кроме того, слой защиты от ультрафиолетовых лучей может, необязательно, содержать связующую смолу. В качестве связующей смолы могут быть представлены, например, акриловые смолы, такие как полиметакриловая кислота, полиметакриламид, полиметилметакрилат, полиэтилметакрилат и полибутилакрилат; виниловые смолы, такие как поливинилацетат, сополимер винилхлорида-винилацетата, поливиниловый спирт и поливинилбутираль; смесь одного или нескольких видов производных целлюлозы, таких как этилцеллюлоза, нитроцеллюлоза и целлюлоза уксусной кислоты, полиэфирные смолы, полиметакрилатные смолы, поливинилхлоридные смолы и кремнийорганические смолы, отверждаемые ионизирующим излучением смолы, реагирующие с ультрафиолетовым лучом, пучком электронов и т.п., термореактивные смолы и термопластичные смолы.
6. Лист объемной голограммы для встраивания
Лист объемной голограммы для встраивания по настоящему изобретению может быть, предпочтительно, нанесен на бумажный носитель или встроен в карту, при условии, что сопротивление отслаиванию слоя объемной голограммы и подложки составляет 25 гс/25 мм или более.
Поскольку лист объемной голограммы для встраивания по настоящему изобретению используется при нанесении на бумажный носитель или при встраивании в карту, то толщина пленки листа объемной голограммы для встраивания по настоящему изобретению конкретно не ограничивается при условии, что она может быть нанесена на бумажный носитель или встроена в карту, однако она предпочтительно находится в диапазоне от 10 мкм до 70 мкм, и, особенно предпочтительно, она находится в диапазоне от 20 мкм до 50 мкм. В случае, когда толщина листа объемной голограммы для встраивания превышает указанный выше диапазон, сложно обеспечить ровную толщину пленки при нанесении на бумажный носитель или встраивании в карту. Лист объемной голограммы для встраивания с толщиной пленки листа объемной голограммы, не удовлетворяющей указанному выше диапазону, вряд ли может быть сформирован.
Форма листа объемной голограммы для встраивания конкретно не ограничивается при условии, что она представляет собой форму, которую можно нанести на бумажный носитель или встроить в карту посредством применения необходимого процесса, поэтому она может выбираться в качестве опции в соответствии с применением. Конкретнее, в случае, когда лист объемной голограммы для встраивания представляет собой лист объемной голограммы для нити, форма листа объемной голограммы для нити может быть представлена слипом, листом и формой с протяженным листом, свернутым в рулон. Кроме того, в случае, когда лист объемной голограммы для встраивания размещается в листе объемной голограммы для карты, форма листа объемной голограммы для карты может иметь форму листа или быть протяженной.
Бумага для предотвращения подделок
Бумага для предотвращения подделок по настоящему изобретению отличается использованием упомянутого выше элемента "A. Лист объемной голограммы для встраивания".
В соответствии с настоящим изобретением, поскольку используется лист объемной голограммы для встраивания, то бумага, имеющая высокую степень предотвращения подделок, может быть предоставлена без проблем во время производства.
Бумага для предотвращения подделок по настоящему изобретению обычно включает в себя лист объемной голограммы и бумажный носитель. Здесь, поскольку бумажный носитель может быть таким же, как используется в обычной бумаге для предотвращения подделок, то его описание не приводится.
Кроме того, поскольку способ производства бумаги для предотвращения подделок по настоящему изобретению также может быть таким же, как и обычный способ производства бумаги для предотвращения подделок, то его описание не приводится.
В качестве применений бумаги для предотвращения подделок по настоящему изобретению могут быть представлены, например, ценные бумаги.
C. Карта
Карта по настоящему изобретению отличается тем, что лист объемной голограммы для встраивания, указанный выше как "A. Лист объемной голограммы для встраивания", размещается между двумя листами.
Карта по настоящему изобретению будет описана со ссылками на чертежи.
На каждой из фиг. 5A-5C представлена схематическая диаграмма, показывающая вариант осуществления карты по настоящему изобретению. Фиг. 5A представляет собой вид сверху, наблюдаемый со стороны верхнего листа 12b, фиг. 5B представляет собой поперечное сечение, сделанное по линии A-A на фиг. 5A, и фиг. 5C представляет собой поперечное сечение, сделанное по линии B-B на фиг. 5 (a). Как показано на фиг. 5A-5C, карта 20 содержит четырехслойный лист, включающий в себя верхний слой 12a, сердцевинный слой 11a, сердцевинный слой 11b и верхний слой 12b. Лист 10 объемной голограммы для встраивания размещен между сердцевинным слоем 11b и верхним слоем 12b в правом нижнем углу карты 20. Слой 1 объемной голограммы листа 10 объемной голограммы для встраивания содержит голографическое изображение. То есть буквы "ABCD", расположенные в одном ряду, и форма звезды представляют собой голографическое изображение. Кроме того, буквы, такие как имя держателя карты и номер карты, напечатаны на боковой поверхности со стороны верхнего слоя 12a сердцевинного слоя 11a и формируют слой 13 печати. Кроме того, магнитный записывающий слой 14 встроен в поверхность верхнего слоя 12b вдоль более длинной стороны карты 20.
Поскольку карта по настоящему изобретению содержит указанный выше лист объемной голограммы для встраивания, то карта, имеющая высокую степень предотвращения подделок, может быть предоставлена без проблем с пузырьками и смещением во время производства. Кроме того, в соответствии с настоящим изобретением, поскольку лист объемной голограммы для встраивания встраивается внутрь карты, то слой объемной голограммы очень тяжело отделить от карты, поэтому эффект предотвращения подделок может быть улучшен еще больше.
Карта по настоящему изобретению может содержать лист объемной голограммы для встраивания между двумя слоями, чтобы другие конфигурации были такими же, как и в обычных картах. В качестве карты по настоящему изобретению может быть представлена, например, карта, показанная на фиг. 5A-5C, имеющая лист 10 объемной голограммы для встраивания, размещенный между сердцевинным слоем 11b и верхним слоем 12b. Вариант осуществления, показанный на фиг. 5A-5C, представлен в форме четырехслойного листа, имеющего верхний слой 12a, сердцевинный слой 11a, сердцевинный слой 11b и верхний слой 12b, что обосновано такими причинами, как доступная толщина листа и процесс печати, такой, что сердцевинный слой может быть единственным, если обстоятельства это позволяют. Кроме того, не всегда имеется необходимость покрытия передней и задней сторон двумя верхними слоями, поэтому верхний слой с одной стороны может быть исключен.
Ниже будут описаны конфигурации карты по настоящему изобретению, не включающие в себя лист объемной голограммы для встраивания.
1. Сердцевинный слой
Сердцевинный слой, используемый в настоящем изобретении, обычно сделан из листа пластика. Сердцевинный слой обычно включает в себя белый непрозрачный лист пластика, однако не ограничивается указанным. В качестве листа пластика, составляющего сердцевинный слой, может быть использован, например, лист, в котором используются полиэфиры таких материалов, как поливинилхлорид, поливиниловый спирт, полисульфон и полиэтилен терефталат, и пластики, такие как полиаллилат, поликарбонат, полиамид, полиимид, диацетат целлюлозы, триацетат целлюлозы, полистирол, акрил, полипропилен, полиэтилен и полиолефиновый виниловый спирт. В случае, когда требуется теплоустойчивость, также может быть использован аморфный полиэфирный лист, лист из смеси смол аморфного полиэфира и поликарбоната.
Кроме того, в случае, когда сердцевинный слой является непрозрачным, также может быть использована, например, фольга металлов, таких как алюминий и медь, бумага, смола или бумага, пропитанная латексом. Они могут использоваться по отдельности или в форме композитного листа из множества необязательных типов. Кроме того, также может быть использован композитный лист из этих листов и пластикового листа.
2. Верхний слой
Верхний слой, используемый в настоящем изобретении, обычно включает в себя лист пластика. Верхний слой обычно включает в себя бесцветный прозрачный лист пластика, но не ограничивается указанным. Однако независимо от того, является ли он цветным или бесцветным, верхний слой, предпочтительно, является прозрачным.
Пластиковый лист, составляющий верхний слой, может быть таким же, как и пластиковый лист, составляющий сердцевинный слой.
3. Информация
В настоящем изобретении информация, такая как буквы, такие как имя владельца карты и номер карты и картинки, может быть напечатана с формированием слоя печати. В качестве альтернативы информация может быть нанесена посредством рельефного тиснения.
Как показано на фиг. 5A, слой 13 печати может быть сформирован на поверхности со стороны верхнего слоя 12a сердцевинного слоя 11a; хотя это и не показано на фигуре, он может быть сформирован на поверхности со стороны верхнего слоя 12b сердцевинного слоя 11b, на поверхности со стороны сердцевинного слоя 11a, 11b верхнего слоя 12a, 12b, или на поверхности, противоположной сердцевинному слою 11a, 11b верхнего слоя 12a, 12b.
4. Магнитный записывающий слой
В случае, когда карта по настоящему изобретению представляет собой магнитную карту, может быть сформирован магнитный записывающий слой. Магнитный записывающий слой может быть таким же, как и обычный магнитный записывающий слой карты.
5. Карта
Толщина карты по настоящему изобретению различается в зависимости от материалов сердцевинного слоя и верхнего слоя, но обычно составляет от около 10 мкм до около 5 мм. В случае магнитной карты для того, чтобы карта соответствовала стандарту ISO, толщина карты должна быть 0,76 мм. Кроме того, в случае обычной карты, например, обычно используется карта с четырехслойной конфигурацией (суммарная толщина - 0,76 мм), приготовленная путем использования в качестве сердцевинного слоя 280 мкм листа непрозрачного поливинилхлорида (PVC) и, в качестве верхнего слоя, листа прозрачного поливинилхлорида (PVC) толщиной 100 мкм для наложения двух сердцевинных слоев с верхним слоем, наносимым на обе их стороны, после чего они термически прессуются для формирования многослойного материала.
Карта по настоящему изобретению может иметь различные размеры. Карта по настоящему изобретению может иметь плоские размеры обычной банковской карты или кредитной карты. Конкретнее, ее размеры составляют около 54 мм×около 86 мм в продольном и поперечном направлениях.
Способ производства карты по настоящему изобретению может представлять собой способ размещения листа объемной голограммы для встраивания между двумя листами таким же образом, как и в обычном способе производства карт. Например, карта может быть получена путем наложения верхнего слоя, листа объемной голограммы для встраивания и сердцевинного слоя, применения припрессовки при заранее определенных условиях температуры и давления для припрессовки, и объединения и вырезания карты заранее определенного размера.
В качестве применений карты по настоящему изобретению могут быть представлены, например, карта ID (идентификации), платежная карта для институтов, таких как банк, кредитная карта и документ, удостоверяющий личность (ID студента или ID сотрудника). Кроме того, если она не имеет стиль карты, она может быть использована для различных сертификатов, таких как входной билет на экзамен и паспорт для ID, водительское удостоверение, сертификат в форме карты; конкретнее, сертификаты, представляющие квалификацию и степень безопасности и охраны здоровья, например, для пожарной безопасности, дезинфекции, пожарной безопасности.
Настоящее изобретение не ограничивается представленными вариантами осуществления. Варианты осуществления представляют собой примеры, и все, имеющее, по существу, такую же конфигурацию технологической идеи, как указано в формуле настоящего изобретения, для достижения тех же эффектов, включено в технологический объем по настоящему изобретению.
Примеры
Ниже будет приведено дальнейшее описание настоящего изобретения, с конкретной ссылкой на примеры и сравнительные примеры.
[Пример 1]
Сначала многослойный материал (форма для пленки/слой объемной голограммы/форма для снимаемой пленки) производился путем применения материала для записи объемной голограммы (материала слоя объемной голограммы), приготовленного с приведенным ниже составом с гравированным покрытием, чтобы получить 10 мкм толщину сухой пленки на пленке PET (произведенной Toray Industries, Inc. LUMIRROR (зарегистрированная торговая марка) T-60, толщина 50 мкм) (форма для снимаемой пленки) и провести наслаивание пленки PET (произведенной Tohcello, Co. Ltd., "SP-PET™", толщина 50 мкм) на покрытую поверхность. Конфигурация многослойного материала подложка/слой объемной голограммы/форма для снимаемой пленки была предоставлена посредством записи голограммы Липпмана на первый многослойный материал с использованием луча лазера с длиной волны 514 нм, нагревания до 100°C в течение 10 минут, удаления одной стороны формы для снимаемой пленки и процесса наслаивания с использованием процесса простого склеивания пленки PET (произведенной Toyobo Co., Ltd., A4100™, толщина 50 мкм) в качестве подложки на ее заднюю сторону при 80°C.
<Материал для записи объемной голограммы >
• Акриловая смола, содержащая эпокси-группу: Blemmer-CP-50M™ (производится NOF Corporation) (средний молекулярный вес по массе 10000, эпоксидный эквивалент 310 г/экв.): 17 массовых частей
• Поливинилацетат: Denka Saknohol SN-08H™ (производится Denki Kagaku Kogyo Kabushiki Kaisha) (степень полимеризации 800): 17 массовых частей
• 1,6-гександиолдиглицидиловый эфир (Denacol EX-212™; производится Nagase Chemtex corporation): 25 массовых частей
• Дифеноксиэтанолфтордиакрилат (BPEFA™; производится Osaka Gas Chemicals Co., Ltd.): 35 массовых частей
• Диариловая йодониевая соль (PI2074™; производится Rhodia): 4 массовых части
• 2,5-бис(4-диэтиламин бензилиден) циклопентанон: 1 массовая часть
• Метилизобутилкетон: 100 массовых частей
• Бутанол: 100 массовых частей
2
Лист объемной голограммы был получен посредством применения процесса фиксации голограммы к полученной многослойной конфигурации с помощью объема облучения 2500 мДж/см с использованием ртутной лампы высокого давления и с удалением формы для снимаемой пленки. Сопротивление отслаиванию подложки и слоя объемной голограммы листа объемной голограммы составляло 30 гс/25 мм.
Сопротивление отслаиванию и относительное сопротивление отслаиванию в приведенных ниже примерах и сравнительных примерах было измерено на основании 180-градусного теста отслаивания JIS Z0237. Конкретнее, это значение сопротивления отслаиванию между пленкой подложки и слоем объемной голограммы, измеренное в момент прикрепления на отполированную SUS-подложку листа объемной голограммы, вырезанного по ширине 25 мм и длине 150 мм с двусторонней клейкой лентой, прикрепленной на стороне подложки, и отслаивания пленки подложки в условиях растяжения со скоростью 300 мм/минуту в состоянии, в котором операция отслаивания проводится непрерывно. В качестве тестера растяжения была использована установка для испытания материалов типа Instron 5565™.
[Пример 2]
2
Склеивающий слой был предоставлен посредством записи голограммы Липпмана на первый многослойный материал из примера 1 с использованием луча лазера с длиной волны 514 нм, нагревания до 100°C в течение 10 минут, применения процесса фиксации голограммы с помощью объема облучения 2500 мДж/см с использованием ртутной лампы высокого давления, с временным удалением одной стороны формы для снимаемой пленки и использования имеющего толщину 3 мкм алифатического эфир-содержащего полиуретанового клейкого соединения, имеющего приведенный ниже состав, наносимого на удаленную поверхность в качестве содержащего растворитель термореактивного склеивающего слоя.
<Материал склеивающего слоя>
• Полиольный компонент (производится Mitsui Chemicals, Inc. Takerakku (зарегистрированная торговая марка) A-505): 30 массовых частей
• Изоцианатный компонент (производится Mitsui Chemicals, Inc. Takenate (зарегистрированная торговая марка) A-20): 2 массовых части
• Растворитель (этилацетат): 70 массовых частей
На покрывающую поверхность в качестве подложки была нанесена пленка PET (производится Toray Industries, Inc. LUMIRROR (зарегистрированная торговая марка) T-60 толщина 25 мкм) при обычной температуре для проведения выдержки при 40°C в течение 3 дней. После этого другая форма для пленки была удалена с целью получения листа объемной голограммы. Сопротивление отслаиванию подложки и слоя объемной голограммы листа объемной голограммы составило 1,4 кгс/25 мм.
[Пример 3]
Лист объемной голограммы был получен таким же образом, как в примере 1, за исключением того, что полученная с процессом простого склеивания пленка PET (производится Toyobo Co., Ltd., T4100™, толщина 16 мкм) была использована вместо подложки из примера 1. Сопротивление отслаиванию подложки и слоя объемной голограммы листа объемной голограммы составило 25 гс/25 мм.
[Пример 4]
Лист объемной голограммы был получен таким же образом, как в примере 1, за исключением того, что полученная с процессом простого склеивания пленка PET (производится Unitika Limited., Emblet (зарегистрированная торговая марка) PTM-12, толщина 12 мкм) была использован вместо подложки из примера 1. Сопротивление отслаиванию подложки и слоя объемной голограммы листа объемной голограммы составило 57 гс/25 мм.
[Пример 5]
Лист объемной голограммы был получен таким же образом, как в примере 1, за исключением того, что пленка PET (производится Teijin DuPont Films Japan Limited, Teijin (зарегистрированная торговая марка) Tetoron (зарегистрированная торговая марка) пленка HPE-16, толщина 16 мкм) с процессом простого склеивания, применяемым во время производства пленки, была использована вместо подложки из примера 1. Сопротивление отслаиванию подложки и слоя объемной голограммы листа объемной голограммы составило 154 гс/25 мм.
[Пример 6]
Вместо подложки из примера 1 была использована подложка PET, обработанная грунтовочным агентом. Слой обработки грунтовочным агентом был получен путем применения материала, имеющего приведенный ниже состав, в качестве акрилового смолистого материала в качестве грунтовочного агента на обработанной коронным разрядом поверхности, полученной посредством коронного разряда пленки PET (производится Toyobo Co., Ltd., E5102™, толщина 16 мкм), посредством гравировочного покрытия, чтобы получить толщину сухой пленки 1 мкм.
<Материал грунтовочного агента>
• Полиметилметакрилат (средний молекулярный вес по весу 100000): 97 массовых частей
• Растворитель (метилэтил кетон/толуол/этил ацетат=2/1/1 (соотношение масс) ): 60 массовых частей
Лист объемной голограммы был получен таким же образом, как в примере 1, с использованием в качестве подложки полученного слоистого материала пленки PET/слоя обработки грунтовочным агентом. Сопротивление отслаиванию подложки и слоя объемной голограммы листа объемной голограммы составило 27 гс/25 мм.
[Сравнительный пример 1]
Лист объемной голограммы был получен таким же образом, как в примере 1, за исключением того, что пленка PET (производится Toray Industries, Inc. LUMIRROR (зарегистрированная торговая марка) T-60, толщина 25 мкм), полученная без применения процесса простого склеивания, была использована в качестве подложки из примера 1 вместо пленки с примененным процессом простого склеивания. Сопротивление отслаиванию подложки и слоя объемной голограммы листа объемной голограммы составило 20 гс/25 мм.
[Сравнительный пример 2]
Вместо склеивающего слоя из примера 2 материал, имеющий приведенный ниже состав, был нанесен на необработанную пленку PET (производится Teijin DuPont Films Japan Limited, Teijin (зарегистрированная торговая марка) Tetoron (зарегистрированная торговая марка) пленка G2-16, толщина 16 мкм) в качестве термопластичного материала посредством гравировочного покрытия, чтобы получить толщину сухой пленки 4 мкм.
<Материал склеивающего слоя>
• Полиэфирная смола (Vylonal MD1985™, производится Toyobo Co., Ltd.): 100 массовых частей
• Растворитель (вода/изопропиловый спирт=1/1 (соотношение масс)): 100 массовых частей
После проведения процесса фиксации голограммы, как в примере 2, с использованием в качестве подложки полученного многослойного материала пленка PET/склеивающий слой, одна из сторон формы для пленки была удалена, чтобы наслаивание проводилось при 120°C на удаленную поверхность со склеивающим слоем, приклеенным к слою объемной голограммы, чтобы получить конфигурацию слоев подложка/слой объемной голограммы/форма для пленки. После этого удалялась вторая форма для пленки, чтобы получить лист объемной голограммы. Сопротивление отслаиванию подложки и слоя объемной голограммы листа объемной голограммы составило 22 гс/25 мм.
[Оценка]
Листы объемной голограммы, полученные в примерах 1-6 и сравнительных примерах 1 и 2, были подвергнуты щелевой обработке с шириной 2 мм, и затем их длина была растянута до 150% при 100°C. Во время растяжения был использован универсальный тестер типа Instron 5565™. В примерах 1-6 изображения голограммы не были задеты. Такой лист объемной голограммы, обладающий прочностью в отношении растяжения во время нагрева, может быть предпочтительно использован для нити, предназначенной к включению в бумагу. С другой стороны, в сравнительных примерах 1 и 2 было получено отслаивание в листе объемной голограммы и, таким образом, механическая прочность в отношении напряжения растяжения и напряжении сдвига в условиях нагревания листа объемной голограммы была недостаточной.
[Пример 7]
На слой объемной голограммы многослойного материала подложки (HPE-16)/слоя объемной голограммы, полученный аналогично описанному в примере 5, были нанесены посредством устройства для нанесения покрытий рифленым валиком чернила для окрашенного слоя, имеющие приведенный ниже состав, чтобы получить толщину пленки 2 мкм после сушки.
<Состав окрашивающей смолы>
• Винилхлорид-винилацетатная смола (Solbin C™, производится Nisshin Chemical Industry Co., Ltd.): 100 весовых частей
• Содержащий хинакридон красный пигмент: 80 весовых частей
• Растворитель (метилэтил кетон/толуол (весовое соотношение 1/1): 100 весовых частей
Поскольку представлен красный окрашенный слой, то красный цвет окрашенного слоя наблюдается под всеми углами обзора во время наблюдения со стороны подложки. В диапазоне углов обзора, при которых видно голографическое изображение объемной голограммы, наблюдается зеленое голографическое изображение, при этом красный цвет окрашенного слоя служит в качестве фона. Кроме того, сопротивление отслаиванию подложки и слоя объемной голограммы листа объемной голограммы составило 154 гс/25 мм.
[Пример 8]
На слой объемной голограммы многослойного материала подложки (PTM-12)/слоя объемной голограммы, полученный аналогично описанному в примере 4, были нанесены чернила для окрашенного слоя, имеющие приведенный ниже состав, с помощью 5 мм квадратного шаблона через равные интервалы посредством принтера для рулонов шелка, чтобы толщина пленки составила 0,5 мкм после сушки.
<Состав окрашивающей смолы>
• Содержащая синий пигмент, основанная на полиэфире смола (JET-E1 440 blue™: производится Seiko Advance Ltd.): 100 весовых частей
• Изоцианатный отверждающий агент (D curing agent™: производится Seiko Advance Ltd.): 5 весовых частей
• Растворитель (T977™: производится Seiko Advance Ltd.): 30 весовых частей
Поскольку синий окрашенный слой представлен в форме шаблона, синий цвет окрашенного слоя наблюдается под всеми углами обзора во время наблюдения со стороны подложки. В диапазоне углов обзора, при которых видно голографическое изображение объемной голограммы, наблюдается зеленое голографическое изображение, при этом синий цвет окрашенного слоя служит в качестве фона. Кроме того, сопротивление отслаиванию подложки и слоя объемной голограммы листа объемной голограммы составило 57 гс/25 мм. Кроме того, поскольку был использован изоцианатный отверждающий агент, была улучшена термоустойчивость окрашенного слоя.
[Пример 9]
Карты были произведены с использованием листов объемной голограммы из примеров 3-5 и сравнительного примера 2.
2
Были вырезаны листы объемной голограммы с размером 10 мм×15 мм. Как показано на фиг. 6, в качестве сердцевинных слоев 11a, 11b были подготовлены два куска толщиной 0,28 мм белой поливинилхлоридной смолы для размещения листа объемной голограммы 10 на одной боковой поверхности первого сердцевинного слоя 11a, чтобы он контактировал с ним на боковой поверхности слоя 1 объемной голограммы. Затем в качестве верхних слоев 12a, 12b было подготовлено два куска толщиной 0,1 мм прозрачной винилхлоридной смолы для наложения всех листов в порядке, показанном на фиг. 6. То есть наложение проводилось в следующем порядке: прозрачный верхний слой 12b, белый сердцевинный слой 11b, белый сердцевинный слой 11a с размещенным листом 10 объемной голограммы (они были расположены таким образом, чтобы боковая поверхность листа 10 объемной голограммы контактировала с белым сердцевинным слоем 11b) и прозрачный верхний слой 12a. Все наложенные листы подвергались прессованию с нагревом до 150°C, давление переноса составляло 25 кг/см, и время приложения давления составляло 15 минут. После этого они штамповались до заранее определенного размера карты.
Для карт с использованием листов объемной голограммы из примеров 3-5 изображения объемной голограммы не нарушались. С другой стороны, в случае использования листа объемной голограммы из сравнительного примера 2, изображение объемной голограммы было искажено. Искажение было вызвано пузырьками между пленкой PET и слоем объемной голограммы листа объемной голограммы, а также смещением пленки PET и слоя объемной голограммы на торцевой поверхности листа объемной голограммы.
[Пример 10]
Материал для защиты от ультрафиолетовых лучей, приготовленный в соответствии с приведенным ниже составом, был применен в процессе простого склеивания пленки PET (производится Unitika Ltd., Emblet (зарегистрированная торговая марка) PTM-12, толщина 12 мкм), чтобы получить толщину сухой пленки 1 мкм посредством гравировочного покрытия.
<Материал для защиты от ультрафиолетовых лучей>
• Сополимерная смола с поглощающей ультрафиолетовые лучи группой, связанной с боковой цепью (производится BASF Corp., UVA-635L™): 100 весовых частей
• Растворитель (метилэтил кетон/толуол=1/1 (весовое соотношение)): 200 весовых частей
Затем был получен лист объемной голограммы путем нанесения слоя объемной голограммы таким же способом, как в примере 1, на покрывающую поверхность материала для защиты от ультрафиолетовых лучей.
Сопротивление отслаиванию подложки и слоя объемной голограммы листа объемной голограммы составило 48 гс/25 мм.
Кроме того, слой объемной голограммы был удален с листа объемной голограммы для измерения поглощения при длине волны 340 нм с использованием спектрофотометра UV-3100PC™ ближней области ИК-спектра для ультрафиолетовой и видимой области спектра, производимого Shimadzu Corporation, и было обнаружено, что поглощение составляет 1,3.
[Пример 11]
Материал для защиты от ультрафиолетовых лучей, приготовленный в соответствии с приведенным ниже составом, был применен в процессе простого склеивания пленки PET (производится Teijin DuPont Films Japan Limited, Teijin (зарегистрированная торговая марка) Tetoron (зарегистрированная торговая марка) пленка HPE-16, толщина 16 мкм) с получением толщины сухой пленки 2 мкм посредством гравировочного покрытия.
<Материал для защиты от ультрафиолетовых лучей>
• Уретанакрилат (The Nippon Synthetic Chemical Industry Co., Ltd. Shikoh (зарегистрированная торговая марка) UV-7630B: 36 весовых частей
• Поглощающий ультрафиолетовые лучи мономер (2-[2'-гидрокси-5' -(метакрилокси) этилфенил]-2H-бензотриазол (наименование продукта "RUVA-93™", производится Otsuka Chemical Co., Ltd.): 4 весовых части
• Инициатор (Irgacure 184™, производится Ciba Specialty Chemicals K.K.): 1 весовая часть
• Инициатор фосфиноксид (2,4,6-триметилбензолилдифенила) ("Lucirin TPO™", производится BASF Corp.): 0,3 весовых части
• Растворитель (метилэтил кетон/толуол=1/1 (весовое соотношение)): 100 массовых частей
Далее лист объемной голограммы был получен путем нанесения слоя объемной голограммы на покрывающую поверхность материала для защиты от ультрафиолетовых лучей таким же образом, как в примере 1. Во время проведения процесса фиксации голограммы с применением ртутной лампы высокого давления слой защиты от ультрафиолетовых лучей, сделанный из материала для защиты от ультрафиолетовых лучей, также подвергался отверждению с применением ртутной лампы высокого давления.
Сопротивление отслаиванию подложки и слоя объемной голограммы листа объемной голограммы составило 144 гс/25 мм.
Слой объемной голограммы был удален из листа объемной голограммы для измерения поглощения при длине волны 340 нм, и было обнаружено, что поглощение составляет 0,8.
[Пример 12]
Склеивающий слой, также служащий в качестве слоя защиты от ультрафиолетовых лучей, был сформирован на необработанной пленке PET (производится Toray Industries, Inc. LUMIRROR (зарегистрированная торговая марка) T-60, толщина 25 мкм) посредством нанесения композиции, имеющей приведенный ниже состав, чтобы получить толщину сухой пленки 2 мкм посредством гравировочного покрытия.
<Материал для склеивающего слоя, также служащего в качестве слоя защиты от ультрафиолетовых лучей>
• Основной агент двухкомпонентного акрилового клейкого вещества смешанного типа: растворы смолы из сополимера акрилата (производится Soken Chemical & Engineering Co., Ltd., наименование продукта: SK-Dyne 2 094™) (твердый компонент смолы 25%): 8 весовых частей
• Отверждающий агент двухкомпонентного акрилового клейкого вещества смешанного типа: многофункциональный эпоксидный сшивающий агент (производится Soken Chemical & Engineering Co., Ltd., наименование продукта: E-5XM™) (твердый компонент 5%): 0,02 весовых части
• Поглощающий ультрафиолетовые лучи мономер (2-[2'-гидрокси-5' -(метакрилокси) этилфенил]-2H-бензотриазол (наименование продукта "RUVA-93™", производится Otsuka Chemical Co., Ltd.): 4 весовых части
• УФ-отверждаемый уретанакрилатный олигомер (производится The Nippon Synthetic Chemical Industry Co., Ltd., Shikoh (зарегистрированная торговая марка) UV-3520T): 30 весовых частей
• Инициатор (Irgacure 184™, производится Ciba Specialty Chemicals K.K.): 1 весовая часть
• Инициатор фосфиноксид (2,4,6-триметилбензолилдифенила) ("Lucirin TPO™", производится BASF Corp.): 0,3 весовых части
• Растворитель (метилэтил кетон/толуол=1/1 (весовое соотношение)): 100 массовых частей
Затем лист объемной голограммы был получен посредством нанесения слоя объемной голограммы на покрывающую поверхность композиции таким же образом, как в примере 1. Во время процесса фиксации голограммы с использованием ртутной лампы высокого давления склеивающий слой, также служащий в качестве слоя защиты от ультрафиолетовых лучей, также подвергался отверждению с использованием ртутной лампы высокого давления.
Сопротивление отслаиванию подложки и слоя объемной голограммы листа объемной голограммы составило 42 гс/25 мм.
Слой объемной голограммы был удален из листа объемной голограммы для измерения поглощения при длине волны 340 нм, и было обнаружено, что поглощение составило 0,9.
[Оценка]
Листы объемной голограммы, полученные в примерах 9-11, были подвергнуты щелевой обработке с шириной 2 мм, и затем их длина была растянута до 150% при 100°C. В данном случае голографические изображения также не нарушались. Кроме того, после проведения 100-часового теста устойчивости к свету с использованием Suntest XLS+™, производится Atlas Corp., ухудшения изображений голограммы не наблюдалось.
Список ссылочных позиций
1 слой объемной голограммы
2 подложка
3 склеивающий слой
5 окрашенный слой
6 слой защиты от ультрафиолетовых лучей
10 лист объемной голограммы для встраивания
11a, 11b сердцевинный лист
12a, 12b верхний лист
A процесс простого склеивания